"ステンレス製の容器内に、活物質が塗布されたアルミニウム箔からなる正極と活物質が塗布された銅箔からなる負極とが、プラスチック箔からなるセパレータを介して複数積層されるとともに、非水系電解液を注入して密閉されたリチウムイオン二次電池のリサイクル方法であって、上記リチウムイオン二次電池を、回転軸とこの回転軸に一端部が固定された可撓性を有する線材とが筒体内を上記回転軸回りに回転する破砕機の上記筒体に投入して、回転する上記線材により破砕し、破砕物を分離手段により少なくとも上記プラスチック、上記ステンレス、上記アルミニウム、上記銅、上記活物質に各々分離し回収することを特徴とするリチウムイオン二次電池のリサイクル方法。上記リチウムイオン二次電池は、防爆弁を有する封口板により密閉されているとともに、上記リチウムイオン二次電池を破砕する前に、上記リチウムイオン二次電池を放電させ、次いで放電された上記リチウムイオン二次電池の上記封口板の上記防爆弁を開口して、上記非水系電解液を真空乾燥により蒸発させた後に、上記非水系電解液が蒸発した上記リチウムイオン二次電池を洗浄することを特徴とする請求項1に記載のリチウムイオン二次電池のリサイクル方法。本発明は、かかる事情に鑑みてなされたもので、リチウムイオン二次電池を簡単な方法により破砕することにより、各種の素材ごとに分離して回収するリチウムイオン二次電池のリサイクル方法を提案することを課題とするものである。上記課題を解決するために、請求項1に記載の発明は、ステンレス製の容器内に、活物質が塗布されたアルミニウム箔からなる正極と活物質が塗布された銅箔からなる負極とが、プラスチック箔からなるセパレータを介して複数積層されるとともに、非水系電解液を注入して密閉されたリチウムイオン二次電池のリサイクル方法であって、上記リチウムイオン二次電池を、回転軸とこの回転軸に一端部が固定された可撓性を有する線材とが筒体内を上記回転軸回りに回転する破砕機の上記筒体に投入して、回転する上記線材により破砕し、破砕物を分離手段により少なくとも上記プラスチック、上記ステンレス、上記アルミニウム、上記銅、上記活物質に各々分離し回収することを特徴とするものである。また、請求項2に記載の発明は、請求項1に記載の発明において、上記リチウムイオン二次電池は、防爆弁を有する封口板により密閉されているとともに、上記リチウムイオン二次電池を破砕する前に、上記リチウムイオン二次電池を放電させ、次いで放電された上記リチウムイオン二次電池の上記封口板の上記防爆弁を開口して、上記非水系電解液を真空乾燥により蒸発させた後に、上記非水系電解液が蒸発した上記リチウムイオン二次電池を洗浄することを特徴とするものである。請求項1~2に記載の本発明によれば、リチウムイオン二次電池を、筒体内に可撓性を有する線材が回転軸回りに回転する破砕機に投入し、当該線材の打撃による衝撃力によって破砕するため、この破砕物に含まれるプラスチック、ステンレス、アルミニウム箔、銅箔および活物質を、各々異なる形状寸法に破砕することができる。これにより、各々の素材の特性を利用し、風力選別機や篩いなどの分離手段を用いて、素材ごとに単体分離させて回収することができ、再資源化を容易に図ることができる。請求項2に記載の発明によれば、上記リチウムイオン二次電池を破砕する前処理として、封口板の防爆弁を開口した後に、非水系電解液を真空乾燥により蒸発させ、次いで上記非水系電解液が蒸発した上記リチウムイオン二次電池を洗浄するため、電解液およびフッ素の除去、安定化、無害化を熱処理や焼却処理を必要とせずに行うことができる。この結果、大掛かりな設備が必要でないとともに、処理工程を少なくすることができ、上記リチウムイオン二次電池の前処理を安全、かつ容易に行うことができる。図1に示すように、本発明のリチウムイオン二次電池のリサイクル方法の一実施形態は、使用済みの車載用のリチウムイオン二次電池1を放電し、放電されたリチウムイオン二次電池1の防爆弁8を穴開けにより開口し、開口されたリチウムイオン二次電池1内に注入されている非水系電解液を真空乾燥により蒸発させ、当該非水系電解液を蒸発させた後に、リチウムイオン二次電池1内を水により洗浄して前処理が行われ、洗浄を終えたリチウムイオン二次電池1をチェーン式破砕機破砕機2に投入して破砕し、破砕したリチウムイオン二次電池1の各々の素材の特性を利用し、分離手段により各種の素材ごとに風力選別および二段式の篩いにより選別して回収するように概略構成されている。ここで、リチウムイオン二次電池1は、Co-Ni-Mn系リチウムイオン二次電池であり、図2aおよびbに示すように、ステンレス製の容器3内に、アルミニウム箔5bに活物質5aが塗布された正極5と、銅箔6bに活物質6aが塗布された負極6とを、プラスチック箔からなるセパレータ4を介して複数積層された積層体11が巻回されて配設され、かつ非水系電解液が注入されて、封口板7により密閉されている。また、正極5は、アルミニウム箔5bが正極集電体をなすとともに、活物質5aがアルミニウム箔5bの両面に塗布されている。この活物質5aは、LiNi13Mn13Co13O2であり、ペースト状に成形されている。そして、負極6は、銅箔6bが負極集電体をなすとともに、活物質6aが銅箔6bの両面に塗布されている。この活物質6aは、カーボンCであり、ペースト状に成形されている。そして、ステンレス製の容器3を密閉している封口板7は、中心部に防爆弁8が設けられている。この防爆弁8は、貫通穴にアルミニウムシート8aが設けられて封止されている。また、封口板7には、正極5に接続された正極端子9と、負極6に接続された負極端子10が、外方に突出して設けられている。他方、チェーン式破砕機2は、図1に示すように、有底筒状の筒体2bと、この筒体2bの底部の中心部に立設するとともに、モータ2dの駆動により回転する円柱状の回転軸2cと、この回転軸2cの外周面に一端部が接続され、他端部が自由端となっているとともに、回転軸2cの円周方向の180°C離反した位置に、もう一方の一端部が接続され、他端部が自由端となっているチェーン線材2aを備えている。また、チェーン2aは、回転軸2cの外周面の一方側に、2本接続されている。また、分離手段である二段式の篩いは、1段目において、形状寸法が20mm以上の破砕物を篩い上に残し、形状寸法が20mm未満の破砕物を2段目の篩いに落下させる網目状の篩いである。そして、2段目において、形状寸法が20mm未満、1mm以上の破砕物を篩い上に残し、形状寸法が1mm未満の破砕物を下方に落下させる網目状の篩いである。以上の構成からなるリチウムイオン二次電池1、チェーン式破砕機2および二段式篩いを用いることにより、車載用のリチウムイオン二次電池1を構成する各種の素材を分離して回収するには、まず、図1に示すように、使用済みの車載用のリチウムイオン二次電池1を一般に利用されている放電器を用いて、放電されずに残った電気を放電させる。次いで、封口板7に設けられた防爆弁8の上記貫通穴に、この貫通穴より、若干直径が小さい丸棒を押し当てて、防爆弁8の上記貫通穴を封止しているアルミニウムシート8aを突き破り、穴開けをする。そして、リチウムイオン二次電池1を真空乾燥機に投入して、内部に注入されている電解液を蒸発させる。この際に、真空乾燥機の真空圧力を0.1MPa以下、望ましくは0.01MPa以下、乾燥温度を80~120°Cに設定し、6~8時間乾燥させる。そして、乾燥させたリチウムイオン二次電池1の封口板7に設けられた防爆弁8の上記貫通穴から、内部に水を注入して洗浄する。この際に、水を用いて、内部を数回に分けて洗浄する。次に、乾燥させたリチウムイオン二次電池1をチェーン式破砕機2に投入する。このとき、チェーン式破砕機2は、モータ2dの駆動により、回転軸2cが回転するとともに、この回転軸2cに接続されたチェーン2aが筒体2b内を回転する。そして、このチェーン式破砕機2に投入したリチウムイオン二次電池1が、筒体2b内を回転するチェーン2aによって、1~2分程度打撃させることにより、ステンレス製の容器3が破砕され、この容器3の内部に配設されている正極5を形成するアルミニウム箔5bおよび負極6を形成する銅箔6bが破砕されるとともに、このアルミニウム箔5bに塗布されていた活物質5aおよび銅箔6bに塗布されていた活物質6aが破砕される。さらに、プラスチック箔により形成されたセパレータ4が破砕される。なお、チェーン式破砕機2による破砕の際、発火防止措置のため、図示しない不活性ガス導入管により、不活性ガスを導入し、筒体2b内を不活性ガス雰囲気としながら破砕することとしてもよい。この際、可撓性を有するチェーン2aの打撃の衝撃により、プラスチック箔は概ね変形することなく大片に裁断され、ステンレスは中片に破砕され、アルミニウム箔、銅箔および活物質5a,6aは細かく破砕されて、各々が絡み合わない。これは、各素材が有する弾塑性の違いによるもので、可撓性を有するチェーン2aの打撃の衝撃によって、柔らかく薄いプラスチック箔は、破砕されることなく大片に裁断され、硬いステンレスは大きく変形し中片に破砕され、アルミニウム箔、銅箔およびこれらに塗布された活物質5a,6aは細かく破砕され、素材ごとに破砕形状に差が生じる。そして、チェーン式破砕機2によって破砕されたリチウムイオン二次電池1の破砕物から、分離手段である風力選別機を用いて、最も軽い重量のセパレータ4を形成していたプラスチック箔を選別して回収する。次いで、風力選別によりプラスチック箔を分離した上記破砕物を、他の分離手段である二段式の篩いにより、20mm以上の形状寸法の素材と、20mm未満、1mm以上の形状寸法の素材と、1mm未満の形状寸法の素材とに分離して回収する。この二段式の篩いの1段目により分離した各々の素材は、破砕された形状寸法が20mm以上のものであり、容器3の素材であるステンレスである。また、破砕された形状寸法が20mm未満、1mm以上のものが正極5の集電体および負極6の集電体の素材であるアルミニウム箔5bおよび銅箔6bである。そして、破砕された形状寸法が1mm未満のものが、正極5の活物質5aに含まれるリチウム、コバルト、ニッケル、マンガンなど、および負極6の活物質6aに含まれるカーボンなどである。また、破砕された形状寸法が20mm未満、1mm以上のアルミニウム箔5bおよび銅箔6bは、風力選別機により、アルミニウム箔5bと銅箔6bとに分離されて個別に回収される。実施例次に、チェーン式破砕機2によって破砕されたリチウムイオン二次電池1の上記破砕物の篩いによる分離について、形状寸法ごとの割合を分析した結果に基づき説明する。なお、チェーン式破砕機2および破砕時間は、上記実施の形態と同じ条件であり、分析方法は、フッ素Fが燃焼-イオンクロマト法、カーボンCが燃焼-赤外線吸収法、それ以外の元素がICP発光分光分析法である。なお、破砕処理後に、大片のプラスチック箔と中片のステンレスは、予め除去した後に、篩い分離を実施し、回収物を分析した。この分析により、各素材の破砕された形状寸法が2mm以上の割合、1~2mmの割合および1mm以下の割合を表1にまとめた。また、各形状寸法の回収重量割合を表2にまとめた。上記分析結果から、2mm以上の形状寸法に破砕された素材の回収重量割合は、回収した素材全体を100wtとした場合、32.7wtである。そして、この2mm以上の形状寸法に破砕された素材を100wtとした場合、含まれる素材は、Alが18.0wt、Cuが37.8wtである。また、1~2mmの形状寸法に破砕された素材の回収重量割合は、回収した素材全体を100wtとした場合、4.3wtである。そして、この1~2mmの形状寸法に破砕された素材を100wtとした場合、含まれる素材は、Alが7.05wt、Cuが20.8wtである。これにより、1mm以上の形状寸法の素材を篩い上に残すことが可能な篩いを用いることにより、正極5の集電体の素材であるアルミニウム箔5bおよび負極6の集電体の素材である銅箔6bを、上記破砕物から分離して回収することが可能である。そして、1mm以下の形状寸法に破砕された素材の回収重量割合は、回収した素材全体を100wtとした場合、63.0wtである。そして、この1mm以下の形状寸法に破砕された素材を100wtとして場合、含まれる素材は、Liが3.06wt、Coが3.57wt、Mnが26.7wt、Niが3.63wt、Cが28.2wtである。これにより、1mm未満の形状寸法の素材を篩い落とすことが可能な篩いを用いることにより、正極5のアルミニウム箔5bに塗布された活物質5aに含まれるリチウム、コバルト、ニッケル、マンガンを、上記破砕物から分離して回収するとともに、負極6の銅箔6bに塗布されている活物質6aに含まれるカーボンを、上記破砕物から分離して回収することが可能である。上述の実施の形態によるリチウムイオン二次電池1のリサイクル方法によれば、リチウムイオン二次電池1を、筒体2b内に可撓性を有するチェーン2aが回転軸2c回りに回転するチェーン式破砕機2に投入し、チェーン2aの打撃による衝撃力によって破砕するため、この破砕物に含まれるプラスチック、ステンレス、アルミニウム箔5b、銅箔6b、活物質5a,6aを、各々異なる形状寸法に破砕することができる。これにより、各々の素材の特性を利用し、風力選別機や篩いなどの分離手段を用いて、素材ごとに単体分離させて回収することができ、再資源化を容易に図ることができる。また、リチウムイオン二次電池1を破砕する前処理として、封口板7の防爆弁8を穴開けをした後に、非水系電解液を真空乾燥により蒸発させ、次いで上記非水系電解液が蒸発したリチウムイオン二次電池1を洗浄するため、電解液およびフッ素の除去、安定化、無害化を熱処理や焼却処理を必要とせずに行うことができる。この結果、大掛かりな設備が必要でないとともに、処理工程を少なくすることができ、上記リチウムイオン二次電池の前処理を安全、かつ容易に行うことができる。なお、上記実施の形態において、破砕機をチェーン式破砕機2を用いる場合のみ説明したが、これに限定されるものでなく、例えば、チェーンに変えて、可撓性を有するワイヤを用いたワイヤ式破砕機でも対応可能である。また、分離手段を風力選別機および篩いを用いる場合のみ説明したが、これに限定されているものでなく、例えば、磁力選別機や比重選別機などを用いても対応可能である。そして、リチウムイオン二次電池をCo-Ni-Mn系リチウムイオン二次電池を用いる場合のみ説明したが、これに限定されるものでなく、例えば、Co系リチウムイオン二次電池やNi-Co系リチウムイオン二次電池などのリチウムイオン二次電池を用いても対応可能である。"